(57)【特許請求の範囲】
【請求項１】
骨再生のための組成物において、
ａ）１０００μｍ未満の平均直径を有する複数の架橋ヒドロゲル塊（１）を含み、ある量の無機物粒子（２）を組み込む第１相（３）と；
ｂ）第２相（４）に埋め込まれる塊のための担体として作用する生理学的に適合する水性液体を含む第２相（４）と、
を含み；
前記無機物粒子（２）が１μｍ未満の平均直径を有すること；
前記無機物粒子（２）の量が前記第１相の２０重量％未満であること；および
無機物粒子（２）が、ピロリン酸カルシウム［Ｃａ２Ｐ２Ｏ７］、炭酸カルシウム［ＣａＣＯ３］、リン酸一カルシウム一水和物［Ｃａ（Ｈ２ＰＯ４）２・Ｈ２Ｏ］、リン酸一カルシウム［Ｃａ（Ｈ２ＰＯ４）２］、リン酸二カルシウム無水物［ＣａＨＰＯ４］、リン酸二カルシウム二水和物［ＣａＨＰＯ４・２Ｈ２Ｏ］、リン酸八カルシウム［Ｃａ８Ｈ２（ＰＯ４）６・５Ｈ２Ｏ］、アルファ−リン酸三カルシウム［アルファ−Ｃａ３（ＰＯ４）２］、ベータ−リン酸三カルシウム［ベータ−Ｃａ３（ＰＯ４）２］、ヒドロキシアパタイト［Ｃａ５（ＰＯ４）３ＯＨ］、リン酸四カルシウム［Ｃａ４（ＰＯ４）２Ｏ］、カルシウム欠損型ヒドロキシアパタイト［Ｃａ１０−Ｘ（ＨＰＯ４）Ｘ（ＰＯ４）６−Ｘ（ＯＨ）２−Ｘ］、フルオロアパタイト［Ｃａ５（ＰＯ４）３Ｆ］、非晶質リン酸カルシウムオキシアパタイト［Ｃａ１０（ＰＯ４）６Ｏ］またはＣａおよびＰ含有生理活性シリカガラスの群から選択されること、
を特徴とする、組成物。
【請求項２】
無機物粒子（２）に、この表面上で、以下の物質のうち１つ以上：
好ましくは
ｄ）同化または抗異化骨活性物質の群、特に、ラネル酸ストロンチウム、増殖因子、抗スクレロスチン抗体、ビスホスホネート、選択的エストロゲン受容体またはＲＡＮＫリガンド阻害剤；または
ｅ）抗菌物質の群、特に抗生物質、ハロゲン放出化合物、過酸化物、ビグアナイド、クロルヘキシジンまたは
ｆ）金属、特に銀、亜鉛または銅化合物
から選択される、薬物または生理活性分子が負荷されること
を特徴とする、請求項１に記載の組成物。
【請求項３】
無機物粒子（２）が本質的に細孔を含まないことを特徴とする、請求項１または２に記載の組成物。
【請求項４】
架橋ヒドロゲル塊（１）が１００から２５０μｍの範囲の平均直径を有することを特徴とする、請求項１から３のいずれか１項に記載の組成物。
【請求項５】
架橋ヒドロゲル塊（１）の最大体積が、４＊１０−９ｍｍ３から４ｍｍ３の範囲にあることを特徴とする、請求項１から４のいずれか１項に記載の組成物。
【請求項６】
架橋塊（１）を得るために使用されるヒドロゲルが、好ましくは多糖の群、特にヒアルロン酸およびこの誘導体、ヘパリン、ヘパラン硫酸、コンドロイチン硫酸、デルマタン硫酸、ケラチン硫酸、キチン、キトサン、アガロースまたは寒天、コラーゲン、ゼラチン、エラスチンまたはフィブリンから選択されるポリマー材料を含むことを特徴とする、請求項１から５のいずれか１項に記載の組成物。
【請求項７】
無機物粒子（２）の含量が、前記第１相の１から１０重量％、好ましくは２から５重量％の範囲であることを特徴とする、請求項１から６のいずれか１項に記載の組成物。
【請求項８】
無機物粒子（２）が、１．０＊１０−７μｍ３より大きい、好ましくは２．０＊１０−６μｍ３より大きい体積を有することを特徴とする、請求項１から７のいずれか１項に記載の組成物。
【請求項９】
無機物粒子（２）が、５０＊１０３μｍ３より小さい、好ましくは５＊１０３μｍ３より小さい体積を有することを特徴とする、請求項１から８のいずれか１項に記載の組成物。
【請求項１０】
無機物粒子（２）が針状であることを特徴とする、請求項１から９のいずれか１項に記載の組成物。
【請求項１１】
針状の無機粒子が、１０から２００ｎｍの範囲、好ましくは４０から６０ｎｍの範囲の長さを有することを特徴とする、請求項１０に記載の組成物。
【請求項１２】
無機物粒子（２）の体積が２．０＊１０−７から５．０＊１０３μｍ３の範囲であることを特徴とする、請求項１から１１のいずれか１項に記載の組成物。
【請求項１３】
第１相（３）が７５から９９重量％の含水量を有することを特徴とする、請求項１から１２のいずれか１項に記載の組成物。
【請求項１４】
第２相（４）が、ナノからマイクロサイズのリン酸カルシウム粒子（５）をさらに含むことを特徴とする、請求項１から１３のいずれか１項に記載の組成物。
【請求項１５】
ナノからマイクロサイズのリン酸カルシウム粒子（５）が、ピロリン酸カルシウム［Ｃａ２Ｐ２Ｏ７］、炭酸カルシウム［ＣａＣＯ３］、リン酸一カルシウム一水和物［Ｃａ（Ｈ２ＰＯ４）２・Ｈ２Ｏ］、リン酸一カルシウム［Ｃａ（Ｈ２ＰＯ４）２］、リン酸二カルシウム無水物［ＣａＨＰＯ４］、リン酸二カルシウム二水和物［ＣａＨＰＯ４・２Ｈ２Ｏ］、リン酸八カルシウム［Ｃａ８Ｈ２（ＰＯ４）６・５Ｈ２Ｏ］、アルファ−リン酸三カルシウム［アルファ−Ｃａ３（ＰＯ４）２］、ベータ−リン酸三カルシウム［ベータ−Ｃａ３（ＰＯ４）２］、ヒドロキシアパタイト［Ｃａ５（ＰＯ４）３ＯＨ］、リン酸四カルシウム［Ｃａ４（ＰＯ４）２Ｏ］、カルシウム欠損型ヒドロキシアパタイト［Ｃａ１０−Ｘ（ＨＰＯ４）Ｘ（ＰＯ４）６−Ｘ（ＯＨ）２−Ｘ］、フルオロアパタイト［Ｃａ５（ＰＯ４）３Ｆ］、非晶質リン酸カルシウムまたはオキシアパタイト［Ｃａ１０（ＰＯ４）６Ｏ］の群から選択されることを特徴とする、請求項１４に記載の組成物。
【請求項１６】
第２相中のナノからマイクロサイズのリン酸カルシウム粒子（５）の量が、１から４０重量％、好ましくは１０から２０重量％の範囲であることを特徴とする、請求項１４または１５に記載の組成物。
【請求項１７】
ナノからマイクロサイズのリン酸カルシウム粒子（５）に、この表面上で、以下の物質（６）のうち１つ以上：
ａ）薬物または生理活性分子、好ましくは、同化または抗異化骨活性物質、特に、ラネル酸ストロンチウム、増殖因子、抗スクレロスチン抗体、ビスホスホネート、選択的エストロゲン受容体またはＲＡＮＫリガンド阻害剤の群から選択されるもの；または
ｂ）抗菌物質、特に抗生物質、ハロゲン放出化合物、過酸化物、ビグアナイド、クロルヘキシジン；または
ｃ）金属、特に銀、亜鉛または銅化合物
が負荷されることを特徴とする、請求項１４から１６のいずれか１項に記載の組成物。
【請求項１８】
体積に関する第１相対第２相の比が、３：１から１９：１の範囲、好ましくは４：１から１０：１の範囲であることを特徴とする、請求項１から１７のいずれか１項に記載の組成物。
【請求項１９】
ヒアルロニダーゼ阻害剤を基本的に含まず、特に基本的にアスコルビン酸６−ヘキサデカノエートを含まないことを特徴とする、請求項１から１８のいずれか１項に記載の組成物。
【請求項２０】
無機物粒子を有さない架橋ヒドロゲルを伴う第３相を含まないことを特徴とする、請求項１から１９のいずれか１項に記載の組成物。
【請求項２１】
本質的に麻酔剤を含まないことを特徴とする、請求項１から２０のいずれか１項に記載の組成物。
【請求項２２】
請求項１から２１のいずれか１項で使用される架橋ヒドロゲル塊を作製するための方法であって、次の段階：
ａ）好ましくは、多糖類の群、特にヒアルロン酸およびこれらの誘導体、ヘパリン、ヘパラン硫酸、コンドロイチン硫酸、デルマタン硫酸、ケラチン硫酸、キチン、キトサン、アガロースまたは寒天、コラーゲン、ゼラチン、エラスチンまたはフィブリンから選択されるポリマー材料を含むヒドロゲルを選択することと；
ｂ）ヒドロゲル内に均一に分布させるために、選択される前記ヒドロゲルに対して無機物粒子を混合することと；
ｃ）段階ｂ）で得られる混合物を架橋剤の作用により架橋させることと、
ｄ）最大体積４ｍｍ３の塊を得るために、段階ｃ）の架橋混合物を破砕することと、
を特徴とする、方法。
【請求項２３】
ヒアルロン酸の誘導体が、ＨＡ−アミン、ＨＡ−ヒドラジド、ＨＡ−ジスルフィド、ＨＡ−チラミン、メタクリル化またはエステル化ヒアルロン酸の群から選択されることを特徴とする、請求項２２に記載の方法。
【請求項２４】
特に整形外科または外傷学の分野での、骨欠損の修復および脆弱な骨構造の増強における使用のための、請求項１から２１のいずれか１項に記載の組成物。
【請求項２５】
歯周炎およびインプラント周囲炎関連の骨欠損の処置のための、または骨増生、特にサイナスリフトのための歯科における使用のための、請求項１から２１のいずれか１項に記載の組成物。
【請求項２６】
歯周骨欠損またはインプラント周囲骨欠損の処置のための、請求項１から２１のいずれか１項に記載の組成物。
【発明の詳細な説明】
【技術分野】
【０００１】
本発明は、請求項１のプリアンブルに記載の骨再生のための組成物、架橋ヒドロゲル塊を製造するための請求項２４のプリアンブルに記載の方法ならびに請求項２６、２７および２８に記載の適用方法に関する。
【背景技術】
【０００２】
骨欠損は、外傷、腫瘍または感染などの多くの理由のために人体で起こり得る。骨欠損の位置および大きさに依存して、骨欠損は自己修復の身体能力を超え得るために、外科医または歯科医が介入しなければならなくなる。
【０００３】
骨欠損のための標準処置は、患者の別の部位から採取される自家骨または市販の骨代用材のいずれかを充填することである。これらの骨代用材は、一般的には、加工された骨同種移植片もしくは異種移植片（通常はウシ）またはリン酸カルシウムなどの合成材料のいずれかから作製される。外科医は、固形の骨基質ブロック、顆粒、粉末または、展性にするかまたは注入可能にするために無機物成分が少量の水またはゲルと混合されているペーストから選択し得る。さらに、最初、適用時に注入性に優れるが、大きくて緻密なリン酸カルシウムブロックの形成下でインシトゥで硬化するリン酸カルシウムベースの骨セメントもある。殆ど吸収されない無機物成分の含量が高いことは、市販材料の主な欠点の１つである。無機物が液体またはゲル成分と組み合わされ、適用し易いと想定される骨代用材ペーストでさえ、合理的なサイズのカニューレを通して注入可能ではなく、従ってこれらの適用のためには外科的アプローチが必要である。
【０００４】
従って、骨再生のため組成物の改善が必要とされる。
【発明の概要】
【発明が解決しようとする課題】
【０００５】
本発明の目的は、インシトゥで針により注入可能であり、それによって、低侵襲性で非外傷性の適用において使用するための骨伝導性足場を形成する、骨再生ための組成物を提供することである。
【課題を解決するための手段】
【０００６】
本発明は、請求項１の特性を含む骨再生のための組成物、請求項２４の特性を含む架橋ヒドロゲル塊の作製方法ならびに請求項２６、２７および２８に記載の前記組成物に対する適用方法により、提起される問題を解決する。
【０００７】
本発明による組成物は、ヒドロゲルマトリクスおよび無機物粒子を含み、薬物または金属イオンなどの１つ以上の活性薬剤をさらに含有し得る。この材料の特有の特徴は、この二相構造であり：第一相は、組み込まれる無機物（好ましくはヒドロキシアパタイトまたは他のリン酸カルシウム）粒子を伴う体積安定性の架橋ヒドロゲル塊を含有する。この架橋相中の無機物含量は、材料の優れた注入性を保証するために２０％未満である。ラットの試験において、この少量の無機物が身体自身の無機物の並置を惹起するのに十分であり、従って新しい骨形成のための足場の役割を果たす石灰化骨伝導性顆粒のインシトゥ形成につながることが示されている。より多量（＞２０％）の無機物粒子によって、本組成物の注入性が低下し、架橋過程の障害が起こった。
【０００８】
ゲル成分は、粒子を保持し、ゲルの石灰化が起こり、生体材料が新しい骨により置き換えられるまで、材料の体積を維持するための機能を有する。この第１相は、さらに、粒子に結合され得るか、またはヒドロゲル中に単に統合され得るかのいずれかの活性薬剤を含有し得る。
【０００９】
第２相は、第１相を埋め込む液体またはヒドロゲル様の相を含むか、またはこれらからなる。これは、好ましくは、リン酸カルシウム粒子なしで、またはリン酸カルシウム粒子と組み合わせて、抗菌性、骨同化もしくは抗異化性、骨形成および／または骨伝導の目的のための薬物または生理活性分子を含む。この機能は、組み込まれた物質の迅速な放出を確実にし、本組成物を注射可能にし、石灰化架橋ヒドロゲル塊間の空隙を通じて新しい骨形成を促進するのに有用な三次元構造を確実にすることである。
【００１０】
この組成物の主な長所は、現在の最先端の材料と比較して、主に無機物含量が少ないことにより生じる、その優れた注入性である。この特性は、接近困難な骨欠損への、および、最先端材料の適用に外科的アプローチが必要となる骨領域への低侵襲性適用のための組成物の特有の適合性に対する理由でもある。
【００１１】
ヒドロゲル成分を有する現在知られている骨代用材は、一般的には、材料の注入性を改善する非架橋ポリマー鎖のみを含む。しかし、非架橋天然ヒドロゲルは、数日以内にヒト体内で分解され、体積安定性ではない。従って、分解が遅い無機物成分に添加し得るのは、非常に低い濃度の非架橋ヒドロゲルのみであり、そうでなければ持続的な欠損部充填が達成され得ない。既に予め架橋されたヒドロゲル（例えば市販の皮膚充填剤）と無機物成分を組み合わせるという試みもなされている。しかし、最悪の場合、分解を減速させるヒアルロニダーゼ阻害剤と組み合わせた無機物不含のヒドロゲル塊の存在は、骨組織が高密度の架橋ヒドロゲルに入り得ないため、骨において役に立たない空隙が生じることにつながる。本発明による組成物は、ヒドロゲル分解速度と同様の速度での身体自身の無機物の並置を介して石灰化する架橋ヒドロゲルを含有する粒子のみを使用することによって、この限界を克服する。容易に注入可能な架橋ヒドロゲル成分は、このようにして、体積損失なくインビボ過程を介して優れた骨伝導性骨足場に変換される。
【００１２】
さらに、本組成物の二相性により、調整放出プロファイルを有する活性薬剤の統合が可能になる。活性物質の位置（架橋第１相対非架橋第２相、遊離分子対担体粒子上に担持された分子）に依存して、即時突発放出または持続放出プロファイルのいずれかを標的とし得る。
【００１３】
本発明のさらなる有利な実施形態は、以下のように言及し得る：
特定の実施形態において、無機物粒子は、５μｍ未満、好ましくは１μｍ未満の平均直径を有する。
【００１４】
さらなる実施形態において、無機物粒子には、この表面上で、以下の物質のうち１つ以上：
好ましくは
ａ）同化または抗異化骨活性物質の群、特に、ラネル酸ストロンチウム、増殖因子、抗スクレロスチン抗体、ビスホスホネート、選択的エストロゲン受容体またはＲＡＮＫリガンド阻害剤；または
ｂ）抗菌物質の群、特に抗生物質、ハロゲン放出化合物、過酸化物、ビグアナイド、クロルヘキシジンまたは
ｃ）金属、特に銀、亜鉛または銅化合物
から選択される、薬物または生理活性分子が負荷され得る。
【００１５】
この実施形態の長所は、薬物が、−特に比較的大きな無機物粒子に連結される場合−、架橋された石灰化ヒドロゲル塊に封入されているという事実ゆえに、長期間にわたってゆっくりと放出されるという事実にある。
【００１６】
無機物粒子は、好ましくはピロリン酸カルシウム［Ｃａ２Ｐ２Ｏ７］、炭酸カルシウム［ＣａＣＯ３］、リン酸一カルシウム一水和物［Ｃａ（Ｈ２ＰＯ４）２・Ｈ２Ｏ］、リン酸一カルシウム［Ｃａ（Ｈ２ＰＯ４）２］、リン酸二カルシウム無水物［ＣａＨＰＯ４］、リン酸二カルシウム二水和物［ＣａＨＰＯ４・２Ｈ２Ｏ］、リン酸八カルシウム［Ｃａ８Ｈ２（ＰＯ４）６・５Ｈ２Ｏ］、アルファ−リン酸三カルシウム［アルファ−Ｃａ３（ＰＯ４）２］、ベータ−リン酸三カルシウム［ベータ−Ｃａ３（ＰＯ４）２］、ヒドロキシアパタイト［Ｃａ５（ＰＯ４）３ＯＨ］、リン酸四カルシウム［Ｃａ４（ＰＯ４）２Ｏ］、カルシウム欠損型ヒドロキシアパタイト［Ｃａ１０−Ｘ（ＨＰＯ４）Ｘ（ＰＯ４）６−Ｘ（ＯＨ）２−Ｘ］、フルオロアパタイト［Ｃａ５（ＰＯ４）３Ｆ］、非晶質リン酸カルシウムオキシアパタイト［Ｃａ１０（ＰＯ４）６Ｏ］またはＣａおよびＰ含有生理活性シリカガラスの群から選択される何らかのリン酸カルシウムであり得る。
【００１７】
好ましくは、無機物粒子は本質的に細孔を含まない。
【００１８】
さらなる実施形態において、架橋ヒドロゲル塊は、１００から２５０μｍの範囲の平均直径を有する。架橋ヒドロゲル塊の最大体積は、好ましくは４＊１０−９ｍｍ３から４ｍｍ３の範囲である。
【００１９】
架橋塊を得るために使用されるヒドロゲルは、意図的に、好ましくは多糖の群、特にヒアルロン酸およびこの誘導体、ヘパリン、ヘパラン硫酸、コンドロイチン硫酸、デルマタン硫酸、ケラチン硫酸、キチン、キトサン、アガロースまたは寒天、コラーゲン、ゼラチン、エラスチンまたはフィブリンから選択される、ポリマー材料を含む。
【００２０】
無機物粒子の含量は、意図的に第１相の１から１０重量％、好ましくは２から５重量％の範囲である。
【００２１】
無機物粒子は、１．０＊１０−７μｍ３より大きい、好ましくは２．０＊１０−６μｍ３より大きい体積を有し得る。無機物粒子（２）は、５０＊１０３μｍ３より小さい、好ましくは５＊１０３μｍ３より小さい体積を有し得る。
【００２２】
特定の実施形態において、無機物粒子は針状である。針は、１０から２００ｎｍの範囲、好ましくは４０から６０ｎｍの範囲の長さを有し得る。
【００２３】
さらなる実施形態において、無機物粒子の体積は、２．０＊１０−７から５．０＊１０３μｍ３の範囲である。
【００２４】
さらなる実施形態において、第１相は７５から９９重量％の含水量を有する。
【００２５】
またさらなる実施形態において、第２相は、さらに、ナノからマイクロサイズのリン酸カルシウム粒子を含む。ナノからマイクロサイズのリン酸カルシウム粒子は、ピロリン酸カルシウム［Ｃａ２Ｐ２Ｏ７］、炭酸カルシウム［ＣａＣＯ３］、リン酸一カルシウム一水和物［Ｃａ（Ｈ２ＰＯ４）２・Ｈ２Ｏ］、リン酸一カルシウム［Ｃａ（Ｈ２ＰＯ４）２］、リン酸二カルシウム無水物［ＣａＨＰＯ４］、リン酸二カルシウム二水和物［ＣａＨＰＯ４・２Ｈ２Ｏ］、リン酸八カルシウム［Ｃａ８Ｈ２（ＰＯ４）６・５Ｈ２Ｏ］、アルファ−リン酸三カルシウム［アルファ−Ｃａ３（ＰＯ４）２］、ベータ−リン酸三カルシウム［ベータ−Ｃａ３（ＰＯ４）２］、ヒドロキシアパタイト［Ｃａ５（ＰＯ４）３ＯＨ］、リン酸四カルシウム［Ｃａ４（ＰＯ４）２Ｏ］、カルシウム欠損型ヒドロキシアパタイト［Ｃａ１０−Ｘ（ＨＰＯ４）Ｘ（ＰＯ４）６−Ｘ（ＯＨ）２−Ｘ］、フルオロアパタイト［Ｃａ５（ＰＯ４）３Ｆ］、非晶質リン酸カルシウムまたはオキシアパタイト［Ｃａ１０（ＰＯ４）６Ｏ］の群から選択され得る。
【００２６】
第２相中のナノからマイクロサイズのリン酸カルシウム粒子の量は、１から４０重量％、好ましくは１０から２０重量％の範囲であり得る。
【００２７】
ナノからマイクロサイズのリン酸カルシウム粒子には、この表面上で、以下の物質のうち１つ以上：
ａ）薬物または生理活性分子、好ましくは、同化または抗異化骨活性物質、特に、ラネル酸ストロンチウム、増殖因子、抗スクレロスチン抗体、ビスホスホネート、選択的エストロゲン受容体またはＲＡＮＫリガンド阻害剤の群から選択されるもの；または
ｂ）抗菌物質、特に抗生物質、ハロゲン放出化合物、過酸化物、ビグアナイド、クロルヘキシジン；または
ｃ）金属、特に銀、亜鉛または銅化合物
が負荷され得る。
【００２８】
この実施形態の長所は、薬物が、塊に対する担体として作用する、十分に接近可能な生理学的に適合する水性液体中に位置するという事実ゆえに、短時間で比較的迅速に薬物が放出されるという事実にある。これらの物質はまた、全物質を粒子に負荷させ得るわけではないので、リン酸カルシウム粒子とは独立して組み込まれ得る。
【００２９】
体積に関する第１相対第２相の比は、３：１から１９：１の範囲、好ましくは４：１から１０：１の範囲であり得る。
【００３０】
特定の実施形態において、本発明による組成物は、ヒアルロニダーゼ阻害剤を基本的に含まず、特に基本的にアスコルビン酸６−ヘキサデカノエートを含まない。
【００３１】
さらなる実施形態において、本組成物は、無機物粒子を有さない架橋ヒドロゲルを伴う第３相を含まない。
【００３２】
さらなる実施形態において、本組成物は本質的に麻酔剤を含まない。
【００３３】
本発明による組成物中で使用される架橋ヒドロゲル塊を作製するための方法は、以下の段階：
ａ）好ましくは、多糖類の群、特にヒアルロン酸およびこれらの誘導体、ヘパリン、ヘパラン硫酸、コンドロイチン硫酸、デルマタン硫酸、ケラチン硫酸、キチン、キトサン、アガロースまたは寒天、コラーゲン、ゼラチン、エラスチンまたはフィブリンから選択されるポリマー材料を含むヒドロゲルを選択することと、
ｂ）ヒドロゲル内に均一に分布させるために、選択されるヒドロゲルに対して無機物粒子を混合することと；
ｃ）段階ｂ）で得られる混合物を架橋剤の作用により架橋させることと、
ｄ）最大体積４ｍｍ３の塊を得るために、段階ｃ）の架橋混合物を破砕することと、
を含み得る。
【００３４】
ヒアルロン酸の誘導体は、ＨＡ−アミン、ＨＡ−ヒドラジド、ＨＡ−ジスルフィド、ＨＡ−チラミン、メタクリル化またはエステル化ヒアルロン酸の群から選択され得る。
【００３５】
本発明による組成物は、特に整形外科または外傷学の分野において、骨欠損の修復および脆弱な骨構造の増強において使用可能である。本組成物は、歯周炎およびインプラント周囲炎関連の骨欠損の処置のために、または骨増生、特にサイナスリフトのために歯科においてさらに使用され得る。本組成物はまた、歯周骨欠損またはインプラント周囲骨欠損の処置にも適している。
【００３６】
本発明による組成物の、表在性の歯周骨欠損またはインプラント周囲骨欠損の低侵襲性の適用のための方法は、以下の段階：
ａ）全ての感染組織および歯／インプラントの表面上のプラーク／バイオフィルムを除去するために、罹患歯／インプラントの広範なスケーリングおよび根面平滑化を行うことと、
ｂ）骨欠損部への直接的なシリンジからの歯肉縁下注射を介した、請求項１から２３のいずれか１項において使用される組成物の適用と、
を含み得る。
【００３７】
段階ａ）の間に行われるクリーニングは、機械的に、特にキュレットによって、または光により、好ましくはレーザー、超音波によって、または水もしくは空気ジェットによって行われ得る。
【００３８】
低侵襲性サイナスリフトのための本発明による組成物の低侵襲性の適用のための別の方法は、以下の段階：
ａ）歯肉弁の作製によって処置しようとする部位に接近することと；
ｂ）穿孔または打ち抜きによる副鼻腔（ｓｉｎｕｓ  ｃａｖｉｔｙ）への小さな開口部の形成と；
ｃ）シュナイダー膜の、好ましくはバルーンを用いた隆起と；
ｄ）段階ｂ）で形成された開口部を通じた本発明による組成物の注入を介した、形成された空隙の充填と、
を含み得る。
【００３９】
整形外科における骨増生のための、特に大腿骨頸部または椎骨の処置のための、本発明による組成物の低侵襲性の適用のためのさらなる方法は、以下の段階：
ａ）非常に小さな軟組織切開または意図的な大きさのカニューレもしくはトロカールを介した標的骨への接近と、
ｂ）穿孔または打ち抜きによって骨の皮質に１ｍｍ未満の開口部を形成することと、
ｃ）シリンジから骨梁への注入を介した本発明による組成物の適用と；
ｄ）軟組織の閉鎖と、
を含み得る。
【００４０】
第１相の詳細な説明
第１相のヒドロゲルは、高密度のゲル構造を得るために架橋され得る何らかの適切な生体適合性であり分解性であるポリマー材料から作製され得る。ヒドロゲルは、好ましくは天然ポリマー材料（即ち非合成ポリマー、天然で見出され得るポリマー）および／またはゼラチン、エラスチン、コラーゲン、寒天／アガロース、キトサンまたはフィブリンなどのＥＣＭに由来するポリマーを含むか、またはこれらからなる。これらはまた、少なくとも１つのグリコサミノグリカンまたは少なくとも１つのプロテオグリカンまたはこれらの混合物のいずれかも含み得る。グリコサミノグリカンは、例えば、ヒアルロン酸、コンドロイチン硫酸、デルマタン硫酸、ケラタン硫酸またはこれらの組み合わせであり得る。天然およびＥＣＭ由来ポリマーは、天然の組織との生物学的および化学的類似性ゆえに第一選択の生体材料である。
【００４１】
架橋第１相ヒドロゲルのための本発明による好ましい実施形態は、ヒアルロン酸またはこの誘導体である。実験環境では、分子量２００万ダルトンのヒアルロン酸水溶液が使用されており、濃度は１から２％ｗ／ｖに及ぶが、０．１から５％ｗ／ｖに及ぶ濃度が予想され得る。架橋ヒアルロン酸を得るための望ましい特定の方法はなく；重合前に架橋ゲル中にマイクロ／ナノ粒子の組み込みが可能となる限り、あらゆる種類の公知の非架橋ヒアルロン酸組成物を使用し得る。
【００４２】
実験環境では、ＢＤＤＥ（１，４−ブタンジオールジグリシジルエーテル）を０．００２７３ｖ／ｖ濃度（最終ゲル１０ｍＬ中２７．３μＬ）で架橋剤として使用した。遊離未反応ＢＤＤＥを除去するために、最終的なゲルを架橋段階後に意図的に透析した。
【００４３】
架橋後、１６０μｍのメッシュフィルターを通じて架橋第１相を押し出して、そのサイズの均一な大きさの塊を得た。塊の大きさは、最終材料の注入に使用される針／カニューレのサイズおよび標的とされる骨領域の構造に基づいて選択され；このサイズは、好ましくは５０から５００μｍで変動し得る。
【００４４】
第１相ヒドロゲルは、基本的には、歯周／インプラント周囲欠損などの骨欠損の体積を満たすために充填要素として作用する。これはさらに、相自体の石灰化を誘発する「核形成点」として作用する無機物粒子を保持する。形成する石灰化顆粒は、新しい骨形成を先導し、支持するインシトゥ形成骨伝導性足場として作用する。
【００４５】
第１相は、第１相石灰化が進行する限り放出される生理活性物質を第１相内にさらに含有し得、この放出はいずれにしても、非架橋の第２相薬物放出について後で説明するものと比較して遅い過程である。
【００４６】
第１相ヒドロゲルは、第１相の石灰化を誘発する主な機能を有するリン酸カルシウム粒子を含む。好ましい実施形態において、効率的に石灰化を誘導することが示されているため、ヒドロキシアパタイト粒子が選択される。粒子のサイズは、約５０ｎｍから約５μｍの範囲であり得る。実験結果から、ナノサイズの粒子は、より高い石灰化活性を有するため、より良好な結果が得られ得ることが示され、従って粒径が小さいほど良好な石灰化性能につながると思われる。粒子は実質的に丸型であり得るが、５０ｎｍの針状粒子も使用されており、優れた結果を示している。一実施形態において、２００ｎｍの丸型または５μｍの丸型粒子も使用されている。２つの特定の実施形態において、ＢＥＴ表面積≧８０ｍ２／ｇを有する＜５０ｎｍのヒドロキシアパタイト粒子またはＢＥＴ表面積≧１００ｍ２／ｇを有する５±１μｍのヒドロキシアパタイト粒子が使用されている。可視化のために走査型電子顕微鏡（ＳＥＭ）を使用する場合、粒子はこの表面上では実質的に滑らかに見え、このコアにおいて顕著な多孔性を呈さない。
【００４７】
リン酸カルシウム粒子の濃度は、好ましくは第１相ゲルの１から２０％ｗ／ｖ、好ましくは１から５％で含まれる。最終ゲルの注入性および架橋において問題が生じるため、より高い濃度は企図されない。実験設定で示されるように、良好な石灰化過程を効率的に惹起するためには１から２％の濃度で十分である。
【００４８】
架橋過程の前に第１相ヒドロゲルに粒子を添加し、均質な石灰化過程を誘導するために、粒子をこの中で均一に分散させる。
【００４９】
インビボ環境において、ビスホスホネート（一実施形態においてゾレドロネート）を負荷されているかまたは負荷されていない、低濃度のヒドロキシアパタイトマイクロ／ナノ粒子（最終的な第１相ヒドロゲルの１０％ｗ／ｖ）を組み込む、記載のような架橋ヒアルロン酸ヒドロゲルを含む第１相の石灰化速度は、マイクロＣＴに基づく動的組織形態測定法で研究されている。複合材料の結果は、ヒドロキシアパタイトなしの架橋ヒアルロン酸ヒドロゲルと比較した場合、ラットの大腿骨顆部への適用の３から１０日後に２倍または３倍の石灰化速度を示した。このパラメータは、ヒドロゲル埋入の３または１０日後に得られた２回の連続したマイクロＣＴスキャンの比較に基づく。石灰化速度は、％／日で示し、新しく生成された石灰化マトリクスと以前に存在した石灰化マトリクスとの比で計算される。
【００５０】
第２相の詳細な説明：
第２相は、水、ＰＢＳのような緩衝溶液などの生理学的に適合性の液体または非架橋ヒアルロン酸などの非架橋ヒドロゲル材料さえも含む。第２相は、第１相を埋め込み、ある一定の態様において、これは第１相に対する担体として働く。ヒアルロン酸ヒドロゲルが使用される場合、この濃度は、好ましくは第１相ヒアルロン酸ヒドロゲルに対するものと同じ範囲（０．１から５％ｗ／ｖに及ぶ。）であり、好ましくは、インビボで抗炎症効果がより良好であるので低分子量ヒアルロン酸（１００万ダルトン未満）が使用される。
【００５１】
さらに、第２相は、この中に、好ましくは抗菌剤／抗生物質、鎮痛剤、サイトカイン、増殖因子、タンパク質、ペプチド、例えば骨誘導剤、骨伝導剤、再吸収阻害剤などの低分子薬物またはこれらの何らかの組み合わせなど、生理活性物質を含み得る。生理活性物質のサイズに依存して、これらは第２相から第１相へと自由に拡散しおよび戻り得るか、またはこれらは第２相に閉じ込められ得：従って、対象の体内において材料が埋入／注入されると、生理活性化合物のサイズおよび／または相の他の物理化学的パラメータ（例えば濃度）が活性物質の放出に影響を与える。例えば、抗菌剤として使用される遊離銀イオンは、より大きな銀粒子よりも速く放出される。銀は、特に、感染過程が骨量減少の原因であることが多い歯科用途に対して、第２相に組み込もうとする最も好ましい生理活性物質および抗菌物質の１つである。銀は、前述のように、粒子、遊離イオンまたはリン酸カルシウム粒子の表面上に担持されるイオンの形態のいずれかで適用される。
【００５２】
好ましい実施形態において、第２相は、前に記載のように、おそらく上述の生理活性物質のいずれかが負荷されるリン酸カルシウム粒子を含む。好ましい実施形態において、このような粒子にビスホスホネートおよび／または銀イオンが負荷される。この種の組み合わせは、感染過程の可能性を回避しながら骨形成過程を促進し；この組み合わせは、歯科の骨欠損に対して特に興味深い。負荷過程は、活性物質を水などの適切な溶媒に溶解し、次に微粒子を添加するか、または得られた活性物質溶液をナノ粒子分散液と混合するかのいずれかのことから構成され得る。最終生成物は、この表面を生理活性物質でコーティングされたマイクロ／ナノ粒子である。
【００５３】
流動性の液相であるので、第２相は、最終的なヒドロゲルの注入を促進し、同時に血管新生および新生骨形成のための空間を架橋塊の間に残す。
【００５４】
体積に関して、第１相対第２相の比は、好ましくは４：１であるが、注入可能な状態を維持するために１９：１まで上昇させ得る。
【００５５】
適用
本発明による記載の組成物は、シリンジに貯蔵され、シリンジから適用されることが好ましい。材料の柔らかさおよび特有の注入性によって、不規則な形状で、非耐力の、閉鎖的で接近困難な骨欠損に特に適するようになる。これらの種の欠損は、整形外科、外傷学、審美学および歯科学において見出され得る。
【００５６】
歯科において、本材料は、現在使用されている骨代用材と比較してはるかに有利な注入性（２５Ｇ針を容易に通過）があるため、フラップレスの低侵襲性技術を用いてインプラント周囲および歯周欠損に適用され得る。歯周炎またはインプラント周囲炎に冒された患者における本当の歯または歯科インプラントを取り巻く骨欠損は、図５で示されるように、この部位の適正なクリーニングおよび消毒の後、材料の単純な歯肉縁下注射によって満たされ得る。
【００５７】
新しい生体材料に対する別の可能性のある用途は、図６で示されるように、例えばバルーンを用いたシュナイダー膜の隆起によって形成される洞における空隙に骨代用材が注入される、低侵襲性のサイナスリフトである。繰り返すが、新しい二相性材料の優れた注入性ゆえに、この材料の適用に必要であるのは、非常に小さい外傷性アクセスのみである。この新しい材料のさらなる利点は、これを銀イオンなどの抗菌剤で完成させ得ることである。これにより、インプラント周囲炎などの感染過程によって生じる骨欠損に完全に適したものとなる。
【００５８】
より小さい骨欠損の低侵襲性処置の他に、本発明による組成物は、材料を適所に保持するために使用される膜と組み合わせて、より大きな欠損の外科的処置のためにも使用され得る。これは、殆どの他の市販の骨代用材にも使用される標準的な手順である。
【００５９】
本発明による組成物は、外傷学および整形外科においても大きな長所を有する。これは、好ましくは、外傷、嚢胞、腫瘍または他のものによって引き起こされる限定された接近困難な骨欠損に対して使用される。歯科用途の場合のように、本材料を適用するために必要であるのは、部位への低侵襲性のアクセスのみである。別の可能な用途は、単純骨内注射を介して、大腿骨頸部などの損傷のある脆弱な骨構造に、または骨粗鬆症患者の椎骨において本材料を予防的に適用することである。本材料はまた、骨構造の局所的な増強のために、予め穿孔を行った骨ねじ穴または他のインプラント（例えば股関節、膝、肩）の準備済みの土台にも適用し得る。この適用は、骨粗鬆症ラットモデルにおいてビスホスホネートと組み合わせて試験し、良好な結果が得られている。統合される抗菌剤は、危険なインプラント感染のリスクをさらに低下させる。
【００６０】
本発明による組成物の注入可能な形態の他に、第２の凍結乾燥した海綿状形態の材料も可能である。凍結乾燥ヒアルロン酸は体液を容易に吸収し、これはヒドロゲルのインシトゥ形成につながる。海綿状形態は、開放外科介入の枠内で、より大きな開放骨欠損への適用に有利であり得る。
【００６１】
例として、添付の図面を参照して、本発明の特別な実施形態を以下に記載する。
【図面の簡単な説明】
【００６２】
【図１】図１は、欠損骨領域に注入した直後の本発明による組成物の特別な実施形態を概略的に示す。
【図２】図２は、欠損骨領域への注入後の、第１の期間経過後の図１の組成物を概略的に示す。
【図３】図３は、さらに幾分か時間が経過した後の図２の組成物を概略的に示す。
【図４】図４は、さらに幾分か時間が経過した後の図３の組成物を概略的に示す。
【図５】図５は、低侵襲性のインプラント周囲炎処置のための本発明による組成物の適用を示す。
【図６】図６は、低侵襲性のサイナスリフト処置のための本発明による組成物の適用を示す。
【発明を実施するための形態】
【００６３】
図１で示される本発明による組成物は、この組成物に組み込まれる無機物粒子２とともに、複数の架橋ヒドロゲル塊１を含む第１相３からなる。これらの架橋ヒドロゲル塊１は、塊１に対する担体として作用する生理学的に適合する水性液体を含む第２相４に埋め込まれる。好ましくは、第２相は、表面に薬物６を負荷され得る無機物粒子５を有する生理学的液体または非架橋ヒドロゲルである。第２相４は遊離薬物８も含み得る。遊離薬物分子８は最も速く放出され、第２相中の無機物粒子５において粒子に結合される薬物物質は僅かにゆっくりと放出され、第１相中の無機物粒子２に結合される物質は最も遅く放出される。
【００６４】
図２において、本組成物の骨欠損への注入後、ある時間が経過した後の様子が示される。無機物粒子５および遊離薬物８は、第２相４にある場合、この第２相４から放出される。第２相４は架橋されないので、この無機物粒子５および特に遊離薬物８の放出がかなり迅速に起こり、結果的に、無機物粒子５の表面上に負荷される薬物６もかなり迅速に放出される。
【００６５】
同時に、架橋連結塊１のヒドロゲルが分解している間、身体から架橋連結塊１への連続的な無機物沈着がある。
【００６６】
図３において、幾分かのさらなる時間の後に、どのように、無機物顆粒２が塊１から形成され、骨内部成長がこれらの骨伝導無機物顆粒２によって先導されるかが示される。
【００６７】
図４において、幾分かのさらなる時間の後に、どのように、塊１から形成される無機物顆粒２が新しく形成される骨７に組み込まれるかが示される。
【００６８】
図５において、シリンジからの直接的な骨欠損への歯肉縁下注射を介した、低侵襲性のインプラント周囲炎処置のための本発明による組成物の適用が示される。
【００６９】
図６において、低侵襲性のサイナスリフト処置のための本発明による組成物の適用は、歯肉弁の作製および穿孔または打ち抜きによる副鼻腔（ｓｉｎｕｓ  ｃａｖｉｔｙ）への小さな開口部の形成と続くシュナイダー膜の隆起および骨欠損部への直接的な、シリンジからの、形成された開口部を通じた本発明による組成物の歯肉縁下注射を介した、形成された空隙の充填によって示される。
【００７０】
以下の実施例は、本発明をさらに詳細に明らかにする。
【実施例】
【００７１】
［実施例１］
第１相の調製：４００ｍｇのヒドロキシアパタイト粒子（丸型、平均直径５μｍ）を０．１ｍＬのＮａＯＨ  ５Ｍおよび１．８７３ｍＬのＨ２Ｏと混合した。２００ｍｇのヒアルロン酸ナトリウム塩（分子量２ＭＤａ）を粒子懸濁液に添加した。得られた混合物を撹拌機で均質化した。２７．３μＬの架橋剤ＢＤＤＥ（１，４−ブタンジオールジグリシジルエーテル）を添加し、１時間均質化した。次いで、架橋のために３時間、混合物を６０℃で保持した。その後、材料を４℃の冷蔵庫に入れることによって反応を停止させ、混合物を０．５ｍＬのＨＣｌ  １Ｍおよび７．５ｍＬのＨ２Ｏの添加によって中和した。ヒドロゲルの完全膨潤後、未反応の架橋剤を除去するためにＰＢＳ中で４８時間透析し、フィルターを通じた押し出しによって平均粒径１００μｍに粉砕した。第１相の最終含水量は９７％前後であった。
【００７２】
第２相の調製：ヒドロキシアパタイト粒子にビスホスホネートゾレドロネートを負荷した。従って、３ｍｇ／ｍＬの濃度の水性ゾレドロネート保存溶液を調製した。２００ｍｇのヒドロキシアパタイト粒子（丸型、平均直径５μｍ）を０．８ｍＬのＨ２Ｏおよび４μＬゾレドロネート保存溶液と混合した。
【００７３】
第３段階において、本組成物の第１および第２相を１０：１の比で混合し、シリンジに充填し、加熱滅菌した。
【００７４】
得られた組成物は２５Ｇ針を通じて容易に注射され得、ラット欠損モデルにおいてインビボで良好な結果を達成し得た。
【００７５】
［実施例２］
第１相の調製：１ｇのリン酸三カルシウム粒子（丸型、平均直径３μｍ）を０．１ｍＬのＮａＯＨ  ５Ｍおよび１．８７３ｍＬのＨ２Ｏと混合した。２００ｍｇのヒアルロン酸ナトリウム塩（分子量２ＭＤａ）を粒子懸濁液に添加した。得られた混合物を撹拌機で均質化した。２７．３μＬの架橋剤ＢＤＤＥ（１，４−ブタンジオールジグリシジルエーテル）を添加し、１時間均質化した。次いで、架橋のために３時間、混合物を６０℃で保持した。その後、材料を４℃の冷蔵庫に入れることによって反応を停止させ、混合物を０．５ｍＬのＨＣｌ  １Ｍおよび７．５ｍＬのＨ２Ｏの添加によって中和した。ヒドロゲルの完全膨潤後、未反応の架橋剤を除去するためにＰＢＳ中で４８時間透析し、フィルターを通じた押し出しによって平均粒径１５０μｍに粉砕した。第１相の最終含水量は９４％前後であった。
【００７６】
第２相の調製：リン酸三カルシウム粒子にビスホスホネートゾレドロネートを負荷した。従って、３ｍｇ／ｍＬの濃度の水性ゾレドロネート保存溶液を調製した。２００ｍｇのリン酸三カルシウム粒子（丸型、平均直径３μｍ）を０．８ｍＬのＨ２Ｏおよび４μＬゾレドロネート保存溶液と混合した。８ｍｇの非架橋ヒアルロン酸ナトリウム塩（分子量５０ｋＤａ）を分散液に添加した。
【００７７】
第３段階において、本組成物の第１および第２相を４：１の比で混合し、シリンジに充填し、加熱滅菌した。
【００７８】
得られた組成物は２５Ｇ針を通じて容易に注入し得た。
【００７９】
［実施例３］
第１相の調製：実施例１による。
【００８０】
第２相の調製：８＊１０−５モル／Ｌ硝酸銀溶液中にヒドロキシアパタイト粒子（丸型、平均直径２００ｎｍ）を浸漬することにより、ヒドロキシアパタイト粒子に銀イオンを含浸させた。次いで、２００ｍｇの負荷粒子を０．８ｍＬのＨ２Ｏと混合した。８ｍｇの非架橋ヒアルロン酸ナトリウム塩（分子量５０ｋＤａ）を分散液に添加した。
【００８１】
第３段階において、本組成物の第１および第２相を６：１の比で混合し、シリンジに充填し、加熱滅菌した。
【００８２】
得られた組成物は２５Ｇ針を通じて容易に注入し得た。
【００８３】
［実施例４］
第１相の調製：２ｇのリン酸八カルシウム粒子（不規則な形状、平均直径１μｍ）を０．１ｍＬのＮａＯＨ  ５Ｍおよび１．８７３ｍＬのＨ２Ｏと混合した。２００ｍｇのヒアルロン酸ナトリウム塩（分子量２ＭＤａ）を粒子懸濁液に添加した。得られた混合物を撹拌機で均質化した。２７．３μＬの架橋剤ＢＤＤＥ（１，４−ブタンジオールジグリシジルエーテル）を添加し、１時間均質化した。次いで、架橋のために３時間、混合物を６０℃で保持した。その後、材料を４℃の冷蔵庫に入れることによって反応を停止させ、混合物を０．５ｍＬのＨＣｌ  １Ｍおよび７．５ｍＬのＨ２Ｏの添加によって中和した。ヒドロゲルの完全膨潤後、未反応の架橋剤を除去するためにＰＢＳ中で４８時間透析し、フィルターを通じた押し出しによって平均粒径１６０μｍに粉砕した。第１相の最終含水量は８９％前後であった。
【００８４】
第２相の調製：リン酸八カルシウム粒子にビスホスホネートイバンドロネートを負荷した。従って、３０ｍｇ／ｍＬの濃度の水性イバンドロネート保存溶液を調製した。３００ｍｇのリン酸八カルシウム粒子（不規則な形状、平均直径１μｍ）を０．８ｍＬのＨ２Ｏおよび４μＬイバンドロネート保存溶液と混合した。５０ｍｇの銀ナノ粒子（不規則な形状、平均直径５ｎｍ）を分散液に添加した。
【００８５】
第３段階において、本組成物の第１および第２相を５：１の比で混合し、シリンジに充填し、加熱滅菌した。
【００８６】
得られた組成物は２５Ｇ針を通じて容易に注入し得た。
【００８７】
本発明による組成物は、特に歯科、整形外科および外傷学における骨欠損修復または骨増生に有用である。本組成物の優れた注入性の結果、脆弱な骨領域における材料の単純な骨内注射が可能となる。本材料はまた、歯周炎またはインプラント周囲炎関連の骨欠損を処置するために歯肉縁下注射するか（図５参照）、または低侵襲性の洞（ｓｉｎｕｓ）増強のために洞（ｓｉｎｕｓ）に注入し得る（図６参照）。
【００８８】
本発明をこの具体的な実施形態と組み合わせて記載してきたが、当業者にとって、多くの代替、変更および変形が明らかであることは明白であろう。従って、添付の特許請求の範囲内に入る全てのこのような代替、変更および変形を包含するものとする。
【００８９】
明確にするために、個別の実施形態の文脈で記載される本発明のある一定の特性は、単一の実施形態において組み合わせて提供されてもよいことが認められる。逆に、簡潔にするために、単一の実施形態の文脈で記載される本発明の様々な特性は、個別に、または何らかの適切なサブコンビネーションで、または本発明の何らかの他の記載される実施形態において適しているものとしても提供され得る。様々な実施形態の文脈で記載されるある一定の特性は、実施形態がこれらの要素なしで無効でない限り、これらの実施形態の本質的な特性と見なすべきではない。
【図１】
0006793908.tif 000002
【図２】
0006793908.tif 000003
【図３】
0006793908.tif 000004
【図４】
0006793908.tif 000005
【図５】
0006793908.tif 000006
【図６】
0006793908.tif 000007